СПОСОБ ИЗГОТОВЛЕНИЯ ИНДИКАТОРНОЙ ЛЕНТЫ ДЛЯ АВТОМАТИЧЕСКИХ ЛЕНТОЧНЫХ ГАЗОАНАЛИЗАТОРОВ

Способ изготовления индикаторной ленты для автоматических ленточных газоанализаторов, включающий предварительную подготовку основы и обработку ее пропиточным раствором, отличающийся тем, что используют в качестве основы репсовую хлопчатобумажную ткань, которую предварительно замачивают в 0,5-5%-ном водном растворе стирального моющего средства на 15-20 ч при температуре 35-60°С, отжимают на центрифуге, загружают в варочный раствор, содержащий 2,0-5,0 г/л силиката натрия, 0,5-3,0 г/л едкого натра, 0,2-0,7 г/л CMC, выдерживают в варочном растворе при температуре кипения 2-3 ч, после чего охлаждают варочный раствор до температуры 40-60°С и добавляют в него перекись водорода до исходной концентрации 0,5-1,5%, выдерживают основу в полученном растворе 3-5 ч при температуре кипения, отмывают в дистиллированной воде при температуре 15-25°С, отжимают на центрифуге, высушивают при температуре 20-25°С до остаточной влажности 0,5-2,0%, затем обрабатывают основу пропиточным водным раствором коллоидного силиката натрия 40-100 г/л при рН 6,0-11,5 и высушивают при температуре 65-95°С до достижения увеличения веса основы на 0,1-1,0%.